(57)【特許請求の範囲】
【請求項１】
式（１）で表されるジメチルシリコン基を１〜７０質量％の含有率で有するとともに、式（２）〜（５）から少なくとも一つ選ばれるフッ素含有基を有するアクリル樹脂、及び、反応性のジメチルシリコーンオイルを含有するアクリル樹脂組成物を、排水口部材の表面に塗装して成ることを特徴とする、滑水性を有するキッチンの排水口。
【化１】
0005486157.tif 000006
【化２】
0005486157.tif 000007
【請求項２】
アクリル樹脂組成物の塗装塗膜は、水の前進接触角と後退接触角の差が０〜２０°の範囲内であることを特徴とする請求項１に記載のキッチンの排水口。
【請求項３】
アクリル樹脂組成物中に、アクリル樹脂の架橋剤としてイソシアネート樹脂を含有することを特徴とする請求項１又は２に記載のキッチンの排水口。
【請求項４】
アクリル樹脂組成物中に、アクリル樹脂の架橋剤としてアミノ樹脂を含有することを特徴とする請求項１乃至３のいずれか１項に記載のキッチンの排水口。
【発明の詳細な説明】
【技術分野】
【０００１】
本発明は、キッチンのシンクなどの排水口に関するものである。
【背景技術】
【０００２】
キッチンのシンクなどに設けられる排水口は、食材物質や油分などが多く流れ込む部分であり、有機物の汚れが非常に付着し易く、表面にヌメリが生じたり、悪臭が発生したりすることが多い。
【０００３】
排水口に汚れが付着してヌメリが発生するメカニズムは次の通りである。まず、食器洗いの水など生活排水中に含まれる油分などが排水口に付着して蓄積し、次にこの油分などを栄養分として雑菌が繁殖する。そしてこの菌は排水口の表面に付着する力を強めることと自身の保護を目的として酸を主成分とする保護層を排水口に形成するものであり、この保護層がヌメリとなるものである。このヌメリやヌメリから発生する悪臭が、排水口に対して不潔なイメージを与えているものである。
【０００４】
このような排水口のヌメリを除去するために、従来から、洗剤を含有させたスポンジやタワシで排水口をこすったり、次亜塩素酸ナトリウムなどを含むアルカリ洗剤（例えば花王（株）製「キッチンハイター」）を用いてヌメリを分解したりしているが、排水口は上記のように不潔なイメージがあってあまり触れたくない箇所であるので、排水口に長期的にヌメリの発生を抑制できるようにすることが望まれている。
【０００５】
排水口にヌメリが発生することを抑制する方法の一つとして、排水口を形成する基材に銀などの抗菌剤を含有させたり、抗菌剤を含有する塗膜を排水口の表面に形成したりすることによって、排水口に雑菌が繁殖することを抑制することが考えられる。しかし、常に水が流れる排水口では抗菌剤が徐々に溶出してしまい、殺菌効果を長期間維持することが難しいという問題があり、また排水口に油分などが蓄積すると抗菌剤の殺菌効果が薄れて菌の繁殖を防止することができないという問題もあり、ヌメリを実用的に抑制することは難しい。
【０００６】
そこで、排水口の表面に防汚性の塗膜を形成することによって、排水口に汚染物質が付着することを防ぐことによって、ヌメリの発生を抑制することが検討されている。
【０００７】
例えば特許文献１では、特定のシロキサンポリマー、特定の水酸基含有アクリル樹脂、ポリイソシアネート架橋剤を含有する塗料組成物の塗膜を形成することによって、防汚性を付与するようにしている。しかしこのものでは、汚染物質が付着しても拭くことによって容易に除去することができるが、汚染物質の付着そのものを防ぐようにしたものではなく、ヌメリの発生を抑制する効果を期待することはできない。
【０００８】
また特許文献２では、無機酸化物被膜からなる親水性被膜あるいは、シリコーン被膜からなる撥水性被膜を形成することによって、防汚性を得るようにしている。しかしこのものでは、表面を親水性や撥水性にしているものであり、表面に付着した水や油は転がり難く、水や油を短時間に表面から自然に除去するようなことはできない。このため、表面に水分や油分が常に残って雑菌が繁殖するおそれがあり、ヌメリの発生を抑制する効果を期待することはできない。
【０００９】
さらに特許文献３では、シリコーン含有被膜などで撥水性被膜や滑水性被膜を形成することによって、防汚性を得るようにしている。このものでは、表面を滑水性にすることによって、表面に付着した水滴や油滴は転がり易くなって、水分や油分を表面から自然に除去することが可能であるが、特許文献３に開示されている組成のシリコーン含有被膜では、滑水性が十分ではなく、ヌメリの発生を抑制する効果も高く期待することはできない。
【特許文献１】特開２００２−２９３９６９号公報
【特許文献２】特開２００１−１７３０５６号公報
【特許文献３】特開２００１−２７５８６６号公報
【発明の開示】
【発明が解決しようとする課題】
【００１０】
上記のように、特許文献１〜３のような防汚性の塗膜を形成することによっては、排水口にヌメリなどの汚染物質が付着することを十分に防ぐことはできないものである。
【００１１】
本発明は上記の点に鑑みてなされたものであり、ヌメリなどの汚染物質が付着することを効果的に抑制することができるキッチンの排水口を提供することを目的とするものである。
【課題を解決するための手段】
【００１２】
本発明に係るキッチンの排水口は、式（１）で表されるジメチルシリコン基を１〜７０質量％の含有率で有するアクリル樹脂の組成物を、排水口部材の表面に塗装して成ることを特徴とするものである。
【００１３】
【化１】
0005486157.tif 000002
【００１４】
この発明によれば、上記のアクリル樹脂組成物の塗膜によって排水口の表面を高い滑水性に形成することができるものであり、表面に付着する水や油を転がらせて表面から短時間に除去することができ、排水口の表面に水分や油分が残ることを防いで雑菌の繁殖を抑制し、ヌメリが発生することを効果的に抑制することができるものである。
【００１５】
また本発明は、上記のアクリル樹脂は次の式（２）〜（５）から少なくとも一つ選ばれるフッ素含有基を有することを特徴とするものである。
【００１６】
【化２】
0005486157.tif 000003
【００１７】
この発明によれば、アクリル樹脂に含有されるフッ素含有基によって滑水性の他に撥水性も付与することができ、水や油を水滴や油滴にして転がせ易くすることができるものであり、水や油を表面から除去する効果を高く得ることができるものである。
【００１８】
また本発明は、上記のアクリル樹脂組成物中に、反応性のジメチルシリコーンオイルを含有することを特徴とするものである。
【００１９】
この発明によれば、ジメチルシリコーンオイルの含有によって、滑水性を向上させることができるものである。
【００２０】
また本発明は、上記のアクリル樹脂組成物の塗装塗膜は、水の前進接触角と後退接触角の差が０〜２０°の範囲内であることを特徴とするものである。
【００２１】
この発明によれば、排水口の表面の転落角が小さい場合でも、高い滑水性を得ることができるものである。
【００２２】
また本発明は、上記のアクリル樹脂組成物中に、アクリル樹脂の架橋剤としてイソシアネート樹脂を含有することを特徴とするものである。
【００２３】
この発明によれば、低温でアクリル樹脂を硬化させることができると共に耐薬品性や耐水性に優れた塗装塗膜を形成することができるものである。
【００２４】
また本発明は、上記のアクリル樹脂組成物中に、アクリル樹脂の架橋剤としてアミノ樹脂を含有することを特徴とするものである。
【００２５】
この発明によれば、低温でアクリル樹脂を硬化させることができると共に耐薬品性や耐水性に優れた塗装塗膜を形成することができるものである。
【発明の効果】
【００２６】
本発明によれば、アクリル樹脂組成物の塗膜によって排水口の表面を高い滑水性に形成することができるものであり、表面に付着する水や油を転がらせて表面から短時間に除去することができ、排水口の表面に水分や油分が残ることを防いで雑菌の繁殖を抑制し、ヌメリが発生することを効果的に抑制することができるものである。
【発明を実施するための最良の形態】
【００２７】
以下、本発明を実施するための最良の形態を説明する。
【００２８】
本発明のアクリル樹脂組成物において用いられるアクリル樹脂は、樹脂の分子骨格に上記の式（１）で表されるジメチルシリコン基が側鎖として結合した分子構造を有するものである。このジメチルシリコン基は撥水基として作用するものであり、撥水基としてはパーフロロオレフィンなどのフッ素含有基や脂肪族炭化水素基なども使用できるが、本発明では上記のようなジメチルシリコン基が特に好ましい。ジメチルシリコン基を有するアクリル樹脂の塗膜に対する水の接触角は１００°程度で、フッ素含有基を有するものよりも低いが、ジメチルシリコン基を有するアクリル樹脂の塗膜は水の滑り性が高い表面を形成することができるものである。
【００２９】
ジメチルシリコン基の長さは、長いほうが滑水性の良好な塗膜を形成することができるが、長すぎると塗膜が柔らかくなる傾向がある。逆にジメチルシリコン基の長さが短いと、塗膜の硬度は高くなるが、滑水性は悪くなる。このため、ジメチルシリコン基の長さは式（１）においてｎ＝１〜４００のものが好ましい。また、アクリル樹脂中のジメチルシリコン基の含有率が高いと、滑水性の良好な塗膜を形成することができるが、塗膜が柔らかくなる傾向がある。逆にジメチルシリコン基の含有率が低いと、塗膜の硬度は高くなるが、滑水性は悪くなる。このため、アクリル樹脂（側鎖含む）中のジメチルシリコン基の含有率は、１〜７０質量％であることが必要である。
【００３０】
アクリル樹脂は各種のアクリルモノマーを重合して調製することができるものであり、アクリルモノマーは次の一般式（６）で表すことができる。
【００３１】
ＣＨ２＝ＣＲ１−ＣＯＯＲ２    （６）
式（６）のアクリルモノマーは、Ｒ１が水素原子及び／又はメチル基、Ｒ２が置換もしくは非置換の炭素数１〜９の一価炭化水素基である、（メタ）アクリル酸エステルである。
【００３２】
Ｒ２はジメチルシリコン基を必須とし、併用する基として、例えば、メチル基、エチル基、ｎ−プロピル基、ｉ−プロピル基、ｎ−ブチル基、ｉ−ブチル基、ｓｅｃ−ブチル基、ｔｅｒ−ブチル基、ペンチル基、ヘキシル基、ヘプチル基、オクチル基等のアルキル基；シクロペンチル基、シクロヘキシル基等のシクロアルキル基；２−フェニルエチル基、２−フェニルプロピル基、３−フェニルプロピル基等のアラルキル基；フェニル基、トリル基等のアリール基；クロロメチル基、γ−クロロプロピル基、３，３，３−トリフルオロプロピル基等のハロゲン化炭化水素基；２−ヒドロキシエチル基等のヒドロキシ炭化水素基などを挙げることができ、これらから１種以上を選択することができる。
【００３３】
アクリル樹脂は、重量平均分子量（Ｍｗ）が２００００〜５０００００のものが好適に用いられる。より好ましくは５００００〜３０００００であり、更に好ましくは１５００００〜２５００００である。アクリル樹脂の分子量が高すぎると、溶剤や架橋剤との相溶性が悪くなる傾向があり、アクリル樹脂の分子量が低すぎると、得られる塗膜の物性が低下する傾向がある。またアクリル樹脂の水酸基価は４０〜２００ｍｇＫＯＨ／ｇの範囲が好ましく、更に好ましくは６０〜１５０ｍｇＫＯＨ／ｇの範囲である。水酸基価が低すぎると、得られる塗膜の架橋密度が低下して、硬度が低い塗膜になる傾向がある。逆に水酸基価が高すぎると、硬い塗膜が得られるが、アクリル樹脂と溶剤との相溶性が低下し、樹脂安定性が劣ることになる傾向がある。
【００３４】
アクリル樹脂組成物のアクリル樹脂を硬化させる架橋剤としては、イソシアネート樹脂やアミノ樹脂を用いるのが好ましい。イソシアネート樹脂やアミノ樹脂を架橋剤として用いることによって、低温で硬化させることができ、また耐薬品性や耐水性に優れた塗膜を形成することができるものである。
【００３５】
イソシアネート樹脂としては、ヘキサメチレンジイソシアネート、トルエンジイソシアネート、ジフェニルメタン−４，４−ジイソシアネート、ビス（４−イソシアネートシクロヘキシル）メタン、イソホロンジイソシアネート、リジントリイソシアネートなどの基本モノマーをプレポリマー化したものを使用することができ、架橋構造としてはイソシアヌレート体、アダクト体、ビウレット体などの構造のものを使用することができる。アクリル樹脂に対するイソシアネート樹脂の含有比率は、アクリル樹脂の水酸基価に対するイソシアネート樹脂のＮＣＯ基の当量比が０．５〜１．５の範囲になるように設定するのが好ましい。当量比がこの範囲より低くなると、反応性が乏しくなって塗膜の硬度が低くなり、傷や汚れが付着し易くなる。逆に当量比がこの範囲を超えて高くなると、遊離のイソシアネート基に水垢などが結合して、汚れが付着し易くなったり、滑水性が低下したりするおそれがある。
【００３６】
またアミノ樹脂としては、尿素樹脂、メラミン樹脂、ベンゾグアナミン樹脂などを挙げることができるが、なかでもメラミン樹脂が好適に用いられる。メラミン樹脂はブチル化メラミン樹脂とメチル化メラミン樹脂に大別され、さらに骨格の構造により完全アルキル型、イミノ型、メチロール型、メチロールイミノ型に大別されるが、いずれのものであってもよい。アミノ樹脂の添加量は、アクリル樹脂（ジメチルシリコン基の側鎖含む）の固形分に対して１０〜５０質量％の範囲が好ましく、１５〜４０質量％の範囲がより好ましい。アミノ樹脂の添加量が多くなると緻密な塗膜を形成することができるが、この範囲を超えて多くなると塗膜は硬くて脆く、また密着性が悪くなる傾向がある。逆にこの範囲より少なくなると、メラミン樹脂組成物の反応性が乏しくなって、目的とする塗膜を形成できなくなるおそれがある。
【００３７】
上記のジメチルシリコン基を有するアクリル樹脂、イソシアネート樹脂やアミノ樹脂などの架橋剤、溶剤、さらに後述の成分などを配合してアクリル樹脂組成物を調製することができるものであるが、さらに抗菌剤や防黴剤などを配合することもできる。
【００３８】
抗菌剤としては、特に限定されるものではないが、銀、銅、亜鉛などの抗菌性金属及びその化合物、これらの担持物（担持体にはシリカ、ゼオライト、アパタイト、リン酸カルシウム、リン酸ジルコニウム、リン酸アルミニウム、リン酸亜鉛などがある）、四級アンモニウム塩、ニトリル誘導体、イミダゾール誘導体、ベンゾチアゾール誘導体、インチアゾール誘導体、トリアジン誘導体、スルホン誘導体、フェノール誘導体などを好適に用いることができる。
【００３９】
防黴剤としては、特に限定されるものではないが、テプコナゾール、２−ピリジンチオール−１−オキサイド亜鉛、２，４，４´−トリクロロ−２´−ヒドロキシジフェニルエーテル、１０−１０´オキシビスフェノキシアルシン、銅、銀、亜鉛、銅化合物、銀化合物、亜鉛化合物、銅担持物、銀担持物、亜鉛担持物などを好適に用いることができる。
【００４０】
そしてキッチンのシンクなどの排水口を構成する部材の表面に、上記のアクリル樹脂組成物を塗布して硬化させることによって、排水口部材の表面にアクリル樹脂の塗膜を形成し、滑水性が高い表面を有する排水口を形成することができるものである。このように排水口部材の表面にアクリル樹脂組成物を塗装するにあたって、塗膜の密着性を高めるために、排水口部材を表面処理したり、排水口部材にプライマーを塗布したりしておいてもよい。表面処理は、ステンレスで形成される排水口部材に対しては、クロメート処理、リン酸亜鉛処理などの化学的処理で行なうことができる。またプライマーとしては、エポキシ樹脂塗料、アクリル樹脂塗料、アルキド樹脂塗料、ウレタン樹脂塗料、無機塗料などを用いることができるものであり、無機塗料としてはテトラエトキシシランなどの珪素誘導体及びその加水分解縮合物、チタンアルコキシドなどのチタン誘導体、ジルコニアアルコキシドなどのジルコニア誘導体及びその加水分解縮合物などが一般的に用いられ、リチウムシリケートやカリウムシリケートなどの水ガラスを用いることもできる。
【００４１】
ここで、既述の特許文献１，２に記載されているように表面を撥水性にすると、図１（ｂ）のように水Ｗを弾いて水滴ができるが、転がらないので水Ｗの乾きが遅く、水中に含まれる汚染成分が表面に蓄積するおそれがある。また各特許文献１，２に記載されているように表面を親水性にすると、図１（ｃ）に示すように、表面の水Ｗは、濡れ広がって転がらないので、水Ｗが完全に乾くまでには相当の時間が必要であり、また水Ｗが塗れ広がるために水に含まれる汚染成分が蓄積し易い。このように、表面を撥水性や親水性にする場合、水の乾きが遅く、水に含まれる汚染成分が蓄積して付着し、この汚染成分によって雑菌が繁殖するため、ヌメリの発生を抑制することはできない。
【００４２】
一方、本発明のように、排水口部材１の表面にアクリル樹脂組成物による塗膜２を形成して、排水口を滑水性の高い表面に形成すると、図１（ａ）に示すように、排水口部材１の表面の水Ｗは、緩やかな傾斜でも転がって移動し、排水口の表面から水を除去することができ、排水口の表面に水が殆ど残らないようにすることができる。特に排水口の表面は、垂直面かあるいは、水を流すための勾配を有する傾斜面に形成されており、滑水性の高い塗膜２の表面の水はこの垂直な面や傾斜面に沿って容易に転がって短時間に排出されるものである。従って、排水口の表面から比較的短時間で水を除去して、表面に水が残らないようにすることができるものであり、短時間で排水口の表面を乾燥させることができるものである。このことは油分についても同様であり、排水口部材１の表面の油分は転がって流れ、排水口の表面に油分が殆ど残らないようにすることができる。このため、排水口の表面に水に含まれる汚染成分が堆積することを防ぐことができ、また雑菌の餌となる油分も残らないので、雑菌の繁殖を抑制することができるものであり、雑菌によって生成されるヌメリの発生を抑制することができ、排水口にヌメリが付着することを効果的に抑制することができるものである。
【００４３】
上記のような表面の高い滑水性は、アクリル樹脂の骨格に結合したジメチルシリコン基が排水口部材１の表面に塗膜２を形成する際に最表面に移行し、表面にジメチルシリコン基が傾斜配向することによって得られるものである。このジメチルシリコン基はアクリル樹脂の骨格に化学的に結合しているので、磨耗や熱水などが繰り返して作用しても容易に脱落せず、いつまでも高い滑水性を維持することができるものである。
【００４４】
図２（ａ）はシンク３の排水口Ａの一例を示すものであって、シンク３の底面に排水枡４が凹設してあり、排水枡４の底面に排水筒５が設けてある。排水筒５は排水配管に接続されるものであり、この排水筒５の上部は排水枡４の底面から排水枡４内に突出させてある。また排水筒５の排水枡４内に突出する部分には下面が開口するトラップ椀６が被せてあり、トラップ椀６の下端縁には水が流れる切欠部８が形成してある。排水枡４の上面の開口には網カゴが取り付けられる。この排水口Ａでは、排水枡４、排水筒５、トラップ椀６を排水口部材１として排水口Ａを形成しているものであり、排水口Ａの排水枡４内では排水筒５の上端を喫水線Ｌとしてその下側には常に水が滞留している。そしてこの図２（ａ）のタイプの排水口Ａでは、本発明の滑水性の塗膜２は、水に浸漬していない喫水線Ｌより上側において排水枡４の表面、トラップ椀６の表面に形成して、ヌメリの発生を防止するようにするのが好ましい。喫水線Ｌより下側において滑水性の塗膜２を形成しても、この部分は水に常時浸漬しているので、上記のような効果を期待することはできず、またこの部分にはヌメリが発生しても水中にあって悪臭の問題は生じないので、本発明の滑水性の塗膜２を形成する必要はない。
【００４５】
図２（ｂ）はシンク３の排水口Ａの他の一例を示すものであって、シンク３の底面に排水枡４が凹設してあり、排水枡４の底面に排水管７が接続してある。排水管７はトラップを介して排水配管に接続されるものであり、排水枡４の上面の開口には網カゴが取り付けられる。この排水口Ａでは、排水枡４と排水管７を排水口部材１として排水口Ａを形成しているものであり、そしてこの図２（ｂ）のタイプの排水口Ａでは、排水枡４内には水が滞留しないので、排水枡４の内周面から底面にかけて全表面に本発明の滑水性の塗膜２を形成して、ヌメリの発生を防止するようにするのが好ましい。
【００４６】
ここで、上記のように塗膜２の表面が高い滑水性を示すためには、塗膜２の表面に対する水の前進・後退接触角の差が０〜２０°の範囲内あることが好ましい。一般に傾斜する斜面に水滴を滴下すると、図３に示すように水滴Ｗは表面が湾曲した形状となって滑り落ち、進行方向の前側の水滴の接触角が前進角（前進接触角）θａ、後側の水滴の接触角が後退角（後退接触角）θｒとなる。そして水滴が転落を始める傾斜角度である転落角αが小さいほど、滑水性は良好である。このように転落角αを小さくするためには、前進接触角θａと後退接触角θｒの差が０〜２０°の範囲内にあることが好ましい。通常、傾斜面にある水滴は一定の重力の影響を受けているので、前進の接触角θａのほうが後退の接触角θｒより大きい。後退接触角θｒが小さいということは、水滴と塗膜２の接触界面で付着力があるということであり、後退接触角θｒがなるべく大きく、後退接触角θｒが前進接触角θａと近いほど、水滴は滑落し易く、転落角αが小さくなって滑水性が高くなる。このために、前進接触角θａと後退接触角θｒの差が０〜２０°の範囲内にあれば、高い滑水性を示すものであり、前進接触角θａと後退接触角θｒの差が２０°を超える場合には、表面の水や油を短時間に転がらせて排出することが難しくなる。
【００４７】
本発明において、ジメチルシリコン基を有するアクリル樹脂には、その樹脂骨格中にフッ素含有基を含有させることができる。フッ素含有基としては、上記の式（２）〜（５）のものが挙げられるものであり、アクリル樹脂の合成時にアクリル樹脂骨格に結合させることができる。このようにアクリル樹脂にフッ素含有基を含有させることによって、塗膜２の表面に滑水性の他に撥水性を付与することができるものであり、塗膜２の表面の水をはじいて、水滴の一部が表面に残留しにくい状態で転がして排出することができ、排水口の表面から短時間に除去することができるものである。そしてフッ素含有基はアクリル樹脂に結合しているので、撥水性の耐久性を高く得ることができるものである。
【００４８】
フッ素含有基の含有量は、アクリル樹脂（側鎖を含む）中、１〜７０質量％の範囲に調整するのが好ましい。フッ素含有基の量が多くなればなるほど、得られる塗膜２の撥水性能の持続性は向上していき、また熱水などの耐熱性も向上する。特に台所のシンクでは熱水などが頻繁に作用するので、耐熱性に優れるようにフッ素含有基の含有量を調整することが好ましいが、フッ素含有基の含有量が多くなると、アクリル樹脂の溶剤や他の樹脂との相溶性は低下していく傾向になる。このため、フッ素含有基の含有量は上記のように１〜７０質量％の範囲に調整するのが好ましい。
【００４９】
本発明において、上記のアクリル樹脂組成物には、ジメチルシリコーンオイルを含有することができる。このようにジメチルシリコーンオイルを含有することによって、表層にシリコン基をより緻密に配列することができ、塗膜２の滑水性を一層向上することができるものである。ジメチルシリコーンオイルには、他の化合物と化学反応をする反応基を有する反応性のものと、反応基が封鎖された非反応性のものがあり、いずれも好適に使用することができるが、反応性のジメチルシリコーンオイルのほうが、塗膜２から容易に脱落せず、効果を持続させることができるためにより好ましい。ジメチルシリコーンオイルの基本構造としては、次に示すものがあり、反応性の有機官能基の結合構造の違いから、両末端型、片末端型、側鎖型、側鎖両末端型に大別される。
【００５０】
【化３】
0005486157.tif 000004
【００５１】
Ｒの有機官能基としては、エポキシ基、カルビノール基、水酸基、カルボキシル基、シラノール基、ポリエーテル基、メルカプト基、フェノール基などを挙げることができるが、水酸基やカルビノール基やシラノール基などが、架橋剤のイソシアネート樹脂と反応するためにより好ましい。
【実施例】
【００５２】
次に、本発明を実施例によって具体的に説明する。
【００５３】
（実施例１）
表１の配合量に従って、式（１）で表されるジメチルシリコン基とフッ素含有基を含有するアクリル樹脂（富士化成工業株式会社製「ＺＸ−０２２Ｈ」：水酸基価１２０、固形分４６質量％）と、水酸基含有ジメチルシリコーンオイル（信越化学工業株式会社製「１７０ＤＸ」と、溶剤として酢酸ブチルを配合した溶液を調製した。次にこの溶液に架橋剤のイソシアネート樹脂としてヘキサメチレンジイソシアネートのアダクト体（住化バイエルウレタン株式会社製「スミジュールＨＴ」：ＮＣＯ含量１３質量％、固形分７５質量％）を添加し、アクリル樹脂組成物を調製した。
【００５４】
このアクリル樹脂組成物を、キッチン用シンクのステンレス製排水口（ＳＵＳ３０４製の図２（ｂ）に示すタイプのもの、以下も同じ）の表面にエアースプレーによって乾燥厚みが３μｍになるように塗布し、８０℃×３０分の条件で乾燥・硬化させることによって、塗膜を形成した。
【００５５】
（実施例２）
ジメチルシリコーンオイルの配合量を実施例１より少なくした表１の配合量に従ってアクリル樹脂組成物を調製し、このアクリル樹脂組成物をステンレス製排水口の表面に実施例１と同様にして塗装した。
【００５６】
（実施例３）
ジメチルシリコーンオイルの配合量を実施例１より多くした表１の配合量に従ってアクリル樹脂組成物を調製し、このアクリル樹脂組成物をステンレス製排水口の表面に実施例１と同様にして塗装した。
【００５７】
（実施例４）
架橋剤としてイソシアネート樹脂の代わりにブチル化メラミン樹脂（三井化学株式会社製「ユーバン２２５」：固形分６０質量％）用いた表１の配合量に従ってアクリル樹脂組成物を調製した。そしてこのアクリル樹脂組成物をステンレス製排水口の表面に乾燥厚みが３μｍになるように塗布し、１５０℃×３０分の条件で乾燥・硬化させることによって、塗膜を形成した。
【００５８】
（実施例５）
ブチル化メラミン樹脂の配合量を実施例４より多くした表１の配合量に従ってアクリル樹脂組成物を調製し、このアクリル樹脂組成物をステンレス製排水口の表面に実施例４と同様にして塗装した。
【００５９】
（比較例１）
キッチン用シンクのステンレス製の排水口の表面に塗装を施すことなくそのまま用いた。
【００６０】
（比較例２）
キッチン用シンクのポリプロピレン製の排水口の表面に塗装を施すことなくそのまま用いた。
【００６１】
（比較例３）
表１の配合量に従って、ジメチルシリコン基を含有しないアクリル樹脂（三菱レイヨン株式会社製アクリルポリオール「ＬＲ−１９９」：水酸基価８０、固形分５５質量％）に、希釈剤としてキシレンを添加し、さらにイソシアネート樹脂としてヘキサメチレンジイソシアネートのアダクト体（上記の「スミジュールＨＴ」）を添加し、アクリル樹脂組成物を調製した。そしてこのアクリル樹脂組成物をステンレス製排水口の表面に実施例１と同様にして塗装した。
【００６２】
（比較例４）
ジメチルシリコン基の代わりにパーフロロオレフィン基を結合したフッ素アクリル樹脂塗料（フロロテクノロジー株式会社製「５０３０」：固形分６質量％）を、ステンレス製排水口の表面に実施例１と同様にして塗装した。
【００６３】
（比較例５）
市販のフッ素樹脂（大日本インキ化学工業株式会社製「フルオネートＫ−７０４」：固形分６０質量％）に、架橋剤としてイソシアネート樹脂（上記の「スミジュールＨＴ」）と、溶剤として酢酸ブチルとキシレンを表１の配合量で配合し、撥水・撥油性フッ素樹脂組成物を調製した。そしてこの撥水・撥油性フッ素樹脂組成物をステンレス製排水口の表面に実施例１と同様にして塗装した。
【００６４】
上記の実施例１〜５及び比較例１〜５の排水口について、前進接触角、後退接触角、耐汚染性、ヌメリの付着性を試験して評価した。試験方法は以下の通りであり、結果を表１に示した。
【００６５】
（１）前進・後退接触角の測定
協和界面科学株式会社製の動的接触角測定装置を用いて、前進接触角と後退接触角を測定した。またこの前進接触角と後退接触角の値から前進・後退接触角の差を求めた。尚、この試験には、１５０×１７０ｍｍのＳＵＳ３０４の板に上記の実施例１〜５や比較例３〜５の樹脂組成物を塗装したもの、あるいはこのＳＵＳ３０４板に塗装しないもの（比較例１）、ＰＰ板に塗装しないもの（比較例２）を用いた。
【００６６】
（２）耐汚染性
栄養分を加えた水１リットルに、長期間使用されているシンクの排水口から採取したヌメリ液を１ミリリットル滴下して、ヌメリ溶液を調製した。そして温度３０℃、湿度９０％ＲＨの雰囲気下で、このヌメリ溶液を各実施例及び各比較例の排水口に流して回収し、さらに流して回収するというように繰り返して、１週間循環させた。そしてこのヌメリ溶液を循環させる前の排水口と、１週間循環させた後の排水口の塗膜の色差ΔＥを色差計で測定し、次の判定基準で評価した。
【００６７】
○：  試験前後の塗膜の外観の色差ΔＥが１未満。
【００６８】
△：  試験前後の塗膜の外観の色差ΔＥが１以上、２未満。
【００６９】
×：  試験前後の塗膜の外観の色差ΔＥが２以上。
【００７０】
（３）ヌメリの付着性
上記のようにヌメリ溶液を１週間循環させた後に、排水口の表面を指触することによって、ヌメリ状態を観察し、次の判定基準で評価した。
【００７１】
○：  指触でヌメリ感がなく、ヌメリが発生していない。
【００７２】
△：  指触で部分的にヌメリ感があり、ヌメリが発生している。
【００７３】
×：  指触で表面にヌメリ感があり、ヌメリが発生して外観も汚い。
【００７４】
【表１】
0005486157.tif 000005
【００７５】
表１にみられるように、ジメチルシリコン基を結合したアクリル樹脂の塗膜を形成した各実施例の排水口は、汚れの付着が少なく、ヌメリの発生も抑制できることができるものであった。
【図面の簡単な説明】
【００７６】
【図１】（ａ）は滑水性の表面での水の挙動を説明する概略図、（ｂ）は撥水性の表面での水の挙動を説明する概略図、（ｃ）は親水性の表面での水の挙動を説明する概略図である。
【図２】（ａ）（ｂ）はそれぞれ排水口の断面図である。
【図３】前進接触角、後退接触角、転落角を説明する概略図である。
【符号の説明】
【００７７】
１  排水口部材
２  塗膜
【図１】
0005486157.tif 000008
【図２】
0005486157.tif 000009
【図３】
0005486157.tif 000010